(57)【特許請求の範囲】
【請求項１】
アクリル系樹脂（Ａ）２０〜８０重量部、グラフト共重合体（Ｂ）１５〜５０重量部、（共）重合体（Ｃ）５〜６５重量部を含む樹脂組成物１００重量部に対して、シリコーン化合物（Ｄ）０．１〜１０重量部を含むことを特徴とする熱可塑性樹脂組成物であって、
アクリル系樹脂（Ａ）は、ポリメタクリル酸アルキルエステル、又はメタクリル酸アルキルエステルとアクリル酸アルキルエステルとの共重合体であって、
グラフト共重合体（Ｂ）は、ゴム状重合体３０〜８５重量％の存在下に芳香族ビニル系単量体２〜３０重量％、（メタ）アクリル酸エステル系単量体１３〜６８重量％、シアン化ビニル系単量体０〜４０重量％、その他の共重合可能な他の単量体０〜４０重量％をグラフト重合することで得られ（重量％はグラフト共重合体（Ｂ）を基準（１００重量％とする））、
（共）重合体（Ｃ）は、芳香族ビニル系単量体とシアン化ビニル系単量体、（メタ）アクリル酸エステル系単量体及びその他の共重合可能な単量体を含む群から選択される１種以上の単量体を重合することで得られ、
シリコーン化合物（Ｄ）は、オレフィン系共重合体に反応性ポリオルガノシロキサンをグラフト重合して得られることを特徴とする熱可塑性樹脂組成物。
【請求項２】
請求項１に記載の熱可塑性樹脂組成物から得られることを特徴とする樹脂成形品
【発明の詳細な説明】
【技術分野】
【０００１】
本発明は、物性バランスや発色性だけでなく耐傷付き性に優れ、さらには金型汚染による成形不良が発生しないことを特徴とする熱可塑性樹脂組成物、及びその成形品に関するものである。
【背景技術】
【０００２】
従来より、スチレン系樹脂は、良好な成形加工性と機械的特性バランスを有し、電気絶縁性に優れていることから、電気・電子機器分野、ＯＡ機器分野など、広範な分野で用いられている。しかしながら、製品化の際、樹脂を成形して得られた成形品を、例えば組み立てラインまで輸送する際、細かな擦過傷を防止する目的で柔らかい不織布等で一つずつ梱包する場合があり、多大な手間とコストが必要であった。
【０００３】
また、樹脂製品に様々な意匠を付与したり、使用時の製品の傷付きを防止する目的で、製品に全塗装、あるいは部分塗装を施す場合がある。しかしながら、塗装処理は塗装不良による生産の歩留まり低下を生じやすいという問題点がある。また近年のＶＯ排出抑制の流れから、できるだけ塗装処理を施すことなく、鮮やかな色、あるいは深みのある色に着色したり、金属調やパール調の外観を持たせる等、意匠性を付与しやすく、且つ傷の付きにくい樹脂が望まれていた。
【０００４】
一方、スチレン系樹脂は、スチレンとアクリロニトリル、メチルメタクリレートなどの単量体を共重合することで、メチルメタクリレート系樹脂との優れた相容性が得られることから、様々な目的でこれらのアロイが提案されている。例えば、これらのアロイに特定のワックス、特定の脂肪酸金属塩を適量組み合わせることにより、成形性を維持しながら耐傷付き性を向上させる方法が挙げられている（特許文献１）。しかしながら、近年高品位な外観を必要とする用途には、耐傷付き性が低く適さない。また、ポリシロキサンを使用した場合は、ポリシロキサンがブリードアウトするという問題が生じており、特定の構造を持つ樹脂組成物を添加することでブリードアウトせず、耐傷付き性を改善できる方法が開示されている（特許文献２）。しかし、発色性が不十分であり、かつ傷付き性も不十分であった。
【先行技術文献】
【特許文献】
【０００５】
【特許文献１】特開２００６−２０３８号公報
【０００６】
【特許文献２】特開２００１−４０１６０号公報
【発明の概要】
【発明が解決しようとする課題】
【０００７】
本発明の目的は、物性バランスや発色性だけでなく耐傷付き性に優れ、さらには金型汚染による成形不良が発生しないことを特徴とする熱可塑性樹脂組成物、およびその成形品を提供することにある。
【課題を解決するための手段】
【０００８】
本発明らは、このような課題を解決するために鋭意検討した結果、アクリル系樹脂、特定の単量体がグラフトしているグラフト共重合体、及び特定の単量体が重合している共重合体を含む樹脂組成物に対して、特定構造を持つシリコーン化合物を含有させることで、課題を解決できることを見出し、本発明に到達した。
【０００９】
すなわち、本発明は、アクリル系樹脂（Ａ）２０〜８０重量部、グラフト共重合体（Ｂ）１５〜５０重量部、（共）重合体（Ｃ）５〜６５重量部を含む樹脂組成物１００重量部に対して、シリコーン化合物（Ｄ）０．１〜１０重量部を含むことを特徴とする熱可塑性樹脂組成物であって、
アクリル系樹脂（Ａ）は、ポリメタクリル酸アルキルエステル、又はメタクリル酸アルキルエステルとアクリル酸アルキルエステルとの共重合体であって、
グラフト共重合体（Ｂ）は、ゴム状重合体３０〜８５重量％の存在下に芳香族ビニル系単量体２〜３０重量％、（メタ）アクリル酸エステル系単量体１３〜６８重量％、シアン化ビニル系単量体０〜４０重量％、その他の共重合可能な他の単量体０〜４０重量％をグラフト重合することで得られ（重量％はグラフト共重合体（Ｂ）を基準（１００重量％とする））、
（共）重合体（Ｃ）は、芳香族ビニル系単量体とシアン化ビニル系単量体、（メタ）アクリル酸エステル系単量体及びその他の共重合可能な単量体を含む群から選択される１種以上の単量体を重合することで得られ、
シリコーン化合物（Ｄ）は、オレフィン系共重合体に反応性ポリオルガノシロキサンをグラフト重合して得られることを特徴とする熱可塑性樹脂組成物。
該熱可塑性樹脂組成物を用いて得られる成形品についてである。
【発明の効果】
【００１０】
本発明により、物性バランスや発色性だけでなく耐傷付き性に優れ、さらには金型汚染による成形不良が発生しないことを特徴とする熱可塑性樹脂組成物、およびその成形品を得ることが出来る。
【発明を実施するための形態】
【００１１】
以下、本発明を詳しく説明する。
本発明に使用される熱可塑性樹脂組成物は、アクリル系樹脂（Ａ）２０〜８０重量部、ゴム状重合体の存在下に芳香族ビニル系単量体、シアン化ビニル系単量体、（メタ）アクリル酸エステル系単量体およびその他の共重合可能な単量体からなる群より選ばれる少なくとも一種の単量体をグラフト共重合させたグラフト共重合体（Ｂ）１５〜５０重量部、芳香族ビニル系単量体、シアン化ビニル系単量体、（メタ）アクリル酸エステル系単量体およびその他の共重合可能な単量体からなる群より選ばれる少なくとも一種の単量体を共重合させた（共）重合体（Ｃ）５〜６５重量部を含む樹脂組成物１００重量部に対して、オレフィン系共重合体に反応性ポリオルガノシロキサンをグラフト重合したシリコーン化合物（Ｄ）を０．１〜１０重量部含むことを特徴とする熱可塑性樹脂組成物である。
【００１２】
本発明に使用されるアクリル系樹脂（Ａ）としては、例えばポリメタクリル酸アルキルエステル、メタクリル酸アルキルエステルとアクリル酸アルキルエステルとの共重合体などが挙げられる。メタクリル酸アルキルエステルとしては、例えばメタクリル酸メチル、メタクリル酸エチルなどが挙げられる。アクリル酸アルキルエステルにおけるアルキル基としては炭素原子数２〜１０のアルキル基が好ましく、かかるアクリル酸アルキルエステルとしては、例えばアクリル酸エステル、アクリル酸ｎ−プロピル、アクリル酸イソプロピル、アクリル酸ｎ−ブチル、アクリル酸イソブチル、アクリル酸ヘキシル、アクリル酸オクチルなどが挙げられる。
【００１３】
アクリル系樹脂としてメタクリル酸アルキルとアクリル酸アルキルとの共重合体を用いる場合、該共重合体におけるメタクリル酸アルキル単位は５０重量％以上、好ましくは５０〜９９重量％であり、アクリル酸アルキルエステル単位は５０重量％以下、好ましくは５０〜１重量％であることが好ましい。
【００１４】
本発明に使用されるアクリル系樹脂(Ａ)は樹脂組成物１００重量部中に２０〜８０重量部含まれていることが必要であるが、好ましくは２５〜７０重量部である。２０重量部よりも少ないと耐傷付き性と発色性が低下し、８０重量部よりも多いと耐衝撃性が低下する。
【００１５】
本発明に使用されるグラフト共重合体（Ｂ）に用いられるゴム状重合体としては、特に制限はないが、ポリブタジエンゴム、スチレン−ブタジエンゴム（ＳＢＲ）、スチレン−ブタジエン−スチレン（ＳＢＳ）ブロックコポリマー、スチレン−（エチレン−ブタジエン）−スチレン（ＳＥＢＳ）ブロックコポリマー、アクリロニトリル−ブタジエンゴム（ＮＢＲ）、ブチルアクリレート−ブタジエン等のジエン系ゴム、アクリル酸ブチルゴム、ブタジエン−アクリル酸ブチルゴム、アクリル酸２−エチルヘキシル−アクリル酸ブチルゴム、メタクリル酸２−エチルヘキシル−アクリル酸ブチルゴム、アクリル酸ステアリル−アクリル酸ブチルゴム、ポリオルガノシロキサン−アクリル酸ブチル複合ゴム等のアクリル系ゴム、エチレン−プロピレンゴム、エチレン−プロピレン−ジエンゴム等のポリオレフィン系ゴム重合体、ポリオルガノシロキサン系ゴム等のシリコン系ゴム重合体が挙げられ、これらは、１種または２種以上用いることができる。特に、ポリブタジエンゴム、スチレン−ブタジエンゴム、アクリル酸ブチルゴム、エチレン−プロピレン−ジエンゴムが好ましい。
【００１６】
グラフト共重合体（Ｂ）で用いられるゴム状重合体は物性バランスの観点から、グラフト共重合体（Ｂ）１００重量部中に３０〜８５重量部含まれていることが好ましく、４０〜７５重量部含まれていることがより好ましい。
【００１７】
グラフト共重合体（Ｂ）で用いられるゴム状重合体の重量平均粒子径は、物性バランスおよび発色性の観点から、好ましくは０．０５〜２．０μｍ、より好ましくは０．１〜１．０μｍである。
【００１８】
グラフト共重合体（Ｂ）に用いられる芳香族ビニル系単量体としては、例えば、スチレン、α−メチルスチレン、ｐ−メチルスチレン、ｔ−ブチルスチレン及びジメチルスチレン等を例示でき、１種又はそれ以上用いることができる。芳香族ビニル系単量体として、特にスチレンが好ましい。
【００１９】
グラフト共重合体（Ｂ）に用いられるシアン化ビニル系単量体としては、例えば、アクリロニトリル、メタクリロニトリル、エタクリロニトリル、フマロニトリル等を例示でき、１種又はそれ以上用いることができる。シアン化ビニル系単量体として、特にアクリロニトリルが好ましい。
【００２０】
グラフト共重合体（Ｂ）に用いられる（メタ）アクリル酸エステル系単量体としては、メチル（メタ）アクリレート、エチル（メタ）アクリレート、プロピル（メタ）アクリレート、ブチル（メタ）アクリレート、２−エチルヘキシルアクリレート、フェニル（メタ）アクリレート、４−ｔ−ブチルフェニル（メタ）アクリレート、ブロモフェニル（メタ）アクリレート、ジブロモフェニル（メタ）アクリレート、２，４，６−トリブロモフェニル（メタ）アクリレート、モノクロルフェニル（メタ）アクリレート、ジクロルフェニル（メタ）アクリレート、トリクロルフェニル（メタ）アクリレート等を例示でき、１種又はそれ以上用いることができる。（メタ）アクリル酸エステル系単量体として、特にメチルメタアクリレートが好ましい。
【００２１】
耐傷付き性および発色性の観点から、（メタ）アクリル酸エステル系単量体はグラフト共重合体（Ｂ）１００重量部中に２４〜５８重量部含まれていることが好ましく、３０〜５０重量部含まれていることがより好ましい。
【００２２】
また、グラフト共重合体（Ｂ）に用いられるその他の共重合可能な単量体としては、例えば、マレイミド系単量体（例えば、Ｎ−フェニルマレイミド、Ｎ−シクロヘキシルマレイミド等）、不飽和カルボン酸またはその無水物（例えば、アクリル酸、メタクリル酸及びマレイン酸無水物等）、及びアミド系単量体（例えば、アクリルアミド及びメタクリルアミド等）等を使用することができ、それぞれ１種または２種以上を組み合わせて用いることができる。
【００２３】
本発明に使用されるグラフト共重合体（Ｂ）は樹脂組成物１００重量部中に１５〜５０重量部含まれていることが必要である。１５重量部よりも少ないと耐衝撃性が低下し、５０重量部よりも多いと耐傷付き性および流動性が低下する。好ましくは２０〜４５重量部である。
【００２４】
グラフト共重合体（Ｂ）の重合方法については特に制限はなく、乳化重合、懸濁重合、塊状重合、溶液重合またはこれらの組み合わせにより製造することができる。
【００２５】
本発明に使用される（共）重合体（Ｃ）は芳香族ビニル系単量体、シアン化ビニル系単量体、（メタ）アクリル酸エステル系単量体およびその他の共重合可能な単量体を含む群から選択される１種以上の単量体を重合することで得られる（共）重合体であるが、用いられる単量体はグラフト共重合体（Ｂ）で用いられる例として述べられている各単量体と同様のものを用いることが出来る。
【００２６】
本発明に使用される（共）重合体（Ｃ）は樹脂組成物１００重量部中に５〜６５重量部含んでいることが必要である。５重量部よりも少ないと衝撃強度が低下し、６５重量部よりも多いと耐傷付き性が低下する。好ましくは１０〜４５重量部である。
【００２７】
（共）重合体（Ｃ）の重合方法については特に制限はなく、公知の乳化重合、懸濁重合、塊状重合、溶液重合またはこれらの組み合わせにより製造することができる。
【００２８】
本発明で使用されるシリコーン化合物（Ｄ）はオレフィン系共重合体に反応性ポリオルガノシロキサンをグラフト重合した化合物である。
【００２９】
シリコーン化合物（Ｄ）に用いられる、反応性ポリオルガノシロキサンとは、分子側鎖もしくは分子末端に反応性基を有するポリオルガノシロキサンのことである。反応性基として、ヒドロキシ基、アミノ基、アミノアルキル基、カルボキシル基、エポキシ基、グルシジルオキシアルキル基、（メタ）アクリロイル基、メルカプト基などが例示される。
【００３０】
代表的なポリオルガノシロキサンとしては、例えば、ポリジメチルシロキサンなどのポリジアルキルシロキサン、ポリメチルビニルシロキサンなどのポリアルキルアルケニルシロキサン、ポリメチルフェニルシロキサンなどのポリアルキルアリールシロキサン、ポリジフェニルシロキサンなどのポリジアリールシロキサン、ポリメチルハイドロジェンシロキサンなどのポリアルキルハイドロジェンシロキサンなどが例示される。
【００３１】
これらのうち、好ましいポリオルガノシロキサンとしては、ポリジアルキルシロキサン（特にポリジメチルシロキサン）、ポリアルキルアリールシロキサン（ポリメチルフェニルシロキサン）が挙げられる。
【００３２】
シリコーン化合物（Ｄ）に用いられるオレフィン系共重合体としては、例えば、ポリエチレン、ポリプロピレン、エチレンエチルアクリレート共重合体、エチレン酢酸ビニル共重合体、エチレンメタクリル酸メチル共重合体、エチレンビニルアルコール共重合体などが例示される。
【００３３】
本発明に用いられるシリコーン化合物（Ｄ）はオレフィン系共重合体に反応性ポリオルガノシロキサンをグラフト重合した化合物である。オレフィン系共重合体に反応性ポリオルガノシロキサンをグラフトする際には、架橋剤や反応停止剤を用いることが出来る。反応性ポリオルガノシロキサンとオレフィン系共重合体の割合は特に制限は無いが、反応性ポリオルガノシロキサンがシリコーン化合物（Ｄ）１００重量部中に２０〜８０重量部含まれていることが好ましく、３０〜７０重量部含まれていることが特に好ましい。
【００３４】
本発明に使用されるシリコーン化合物（Ｄ）の使用量は樹脂組成物１００重量部に対して、０．１〜１０重量部である。０．１重量部よりも少ないと耐傷付き性が不十分であり、１０重量部を超えると発色性に劣る結果となる。好ましくは０．１〜５重量部である。
【００３５】
本発明における熱可塑性樹脂組成物は、必要に応じて各種添加剤、例えば公知の酸化防止剤、光安定剤、滑剤、可塑剤、帯電防止剤、着色剤、難燃剤、艶消し剤及び充填剤等を適宜添加することができる。
【００３６】
本発明における熱可塑性樹脂組成物は単独で使用できるが、必要に応じて他の熱可塑性樹脂と混合して使用することもできる。このような他の熱可塑性樹脂として、例えば、ポリカーボネート樹脂、ポリブチレンテレフタレート樹脂、ポリエチレンテレフタレート樹脂、ポリアミド樹脂、ポリ乳酸樹脂等を例示できる。
【００３７】
本発明における熱可塑性樹脂組成物は、上述の成分を混合することで得ることができる。混合するために、例えば、押出し機、ロール、バンバリーミキサー及びニーダー等の公知の混練装置を用いることができる。
【００３８】
さらに、本発明における熱可塑性樹脂組成物は、公知の成形方法、例えば押出成型、射出成形、ブロー成形及びプレス成形等により成形することができ、種々の成形品を製造することができる。
【実施例】
【００３９】
以下に実施例を示して本発明を具体的に説明するが、本発明はこれらによって何ら制限されるものではない。なお、実施例中にて示す部および％は重量に基づくものである。
【００４０】
アクリル系樹脂（Ａ）
アクリル系樹脂（Ａ−１）：スミペックスＬＧ（住友化学株式会社製）
試験法ＪＩＳ  Ｋ７２１０、温度２３０℃、荷重３７．３Ｎにおける流動性が１０ｇ／１０分であった。
アクリル系樹脂（Ａ−２）：スミペックスＬＧ２（住友化学株式会社製）
試験法ＪＩＳ  Ｋ７２１０、温度２３０℃、荷重３７．３Ｎにおける流動性が１５ｇ／１０分であった。
アクリル系樹脂（Ａ−３）：スミペックスＬＧ２１（住友化学株式会社製）
試験法ＪＩＳ  Ｋ７２１０、温度２３０℃、荷重３７．３Ｎにおける流動性が２１ｇ／１０分であった。
【００４１】
グラフト重合体（Ｂ）
グラフト重合体（Ｂ−１）：窒素置換した反応器にスチレン−ブタジエンゴムラテックス（スチレン５重量％、体積平均粒子径０．２５μｍ）５０部（固形分）、水１５０部、エチレンジアミン四酢酸二ナトリウム塩０．１部、硫酸第１鉄０．００１部、ナトリウムホルムアルデヒドスルホキシレート０．３部を入れ、６０℃に加熱後、スチレン１５部、メタクリル酸メチル３５部およびキュメンハイドロパーオキサイド０．２部からなる混合物を３時間に亘り連続的に添加し、更に６０℃で２時間重合した。その後、塩析・脱水・乾燥後、グラフト共重合体（Ｂ−１）を得た。得られたグラフト共重合体のグラフト率およびアセトン可溶成分の固有粘度はそれぞれ５０％および０．５０ｄｌ／ｇであった。
【００４２】
グラフト重合体（Ｂ−２）：窒素置換した反応器にスチレン−ブタジエンゴムラテックス（スチレン５重量％、体積平均粒子径０．２５μｍ）５０部（固形分）、水１５０部、エチレンジアミン四酢酸二ナトリウム塩０．１部、硫酸第１鉄０．００１部、ナトリウムホルムアルデヒドスルホキシレート０．３部を入れ、６０℃に加熱後、スチレン３５部、アクリロニトリル１５部およびキュメンハイドロパーオキサイド０．２部からなる混合物を３時間に亘り連続的に添加し、更に６０℃で２時間重合した。その後、塩析・脱水・乾燥後、グラフト共重合体（Ｂ−１）を得た。得られたグラフト共重合体のグラフト率およびアセトン可溶成分の固有粘度はそれぞれ５０％および０．５３ｄｌ／ｇであった。
【００４３】
グラフト重合体（Ｂ−３）：窒素置換した反応器にスチレン−ブタジエンゴムラテックス（スチレン５重量％、体積平均粒子径０．２５μｍ）５０部（固形分）、水１５０部、エチレンジアミン四酢酸二ナトリウム塩０．１部、硫酸第１鉄０．００１部、ナトリウムホルムアルデヒドスルホキシレート０．３部を入れ、６０℃に加熱後、スチレン１２部、アクリロニトリル５部、メタクリル酸メチル３３部およびキュメンハイドロパーオキサイド０．２部からなる混合物を３時間に亘り連続的に添加し、更に６０℃で２時間重合した。その後、塩析・脱水・乾燥後、グラフト共重合体（Ｂ−１）を得た。得られたグラフト共重合体のグラフト率およびアセトン可溶成分の固有粘度はそれぞれ５０％および０．４９ｄｌ／ｇであった。
【００４４】
共重合体（Ｃ）の製造
共重合体（Ｃ−１）：公知の塊状重合法により、スチレン７５重量部、アクリロニトリル２５重量部からなる共重合体（Ｃ−１）を得た。
共重合体（Ｃ−２）：公知の塊状重合法により、スチレン３０重量部、メタクリル酸メチル７０重量部からなる共重合体（Ｃ−２）を得た。
【００４５】
シリコーン化合物（Ｄ）
シリコーン化合物（Ｄ−１）：ＢＹ２７−２１９（東レ・ダウコーニング株式会社製）
エチレンメタクリル酸メチル共重合体に反応性ポリオルガノシロキサンをグラフト重合したシリコーン化合物。
シリコーン化合物（Ｄ−２）：ＢＹ２７−２０２Ｈ（東レ・ダウコーニング株式会社製）
低密度ポリエチレンに反応性ポリオルガノシロキサンをグラフト重合したシリコーン化合物。
シリコーン化合物（Ｄ−３）：ＢＹ２７−２２０（東レ・ダウコーニング株式会社製）
エチレン酢酸ビニル共重合体に反応性ポリオルガノシロキサンをグラフト重合したシリコーン化合物。
シリコーン化合物（Ｄ−４）：ＳＨ２００−１００ＣＳ（東レ・ダウコーニング株式会社製）
ジメチルシリコーンオイル。粘度：１００ｍｍ２／ｓ
シリコーン化合物（Ｄ−５）：ＢＹ２７−００７（東レ・ダウコーニング株式会社製）
超高分子量ジメチルシリコーンポリマーとＡＢＳ樹脂を溶融混練（グラフト化していない）することによって作られたペレット（シリコーン含有量５０％）。
【００４６】
表１に示す組成割合のアクリル系樹脂（Ａ）、グラフト共重合体（Ｂ）、共重合体（Ｃ）およびケイ素含有化合物（Ｄ）に対して、Ｓｕｍｉｐｌａｓｔ  Ｂｌａｃｋ  ＨＢ（住友化学株式会社製）を１．０部混合した。ベント付５０ｍｍ単軸押出機（オーエヌ機械製）を用い、シリンダー温度２１０℃にて溶融混合しペレット化し、以下の評価に供した。
【００４７】
得られた着色ペレットより、射出成形機（日本製鋼所製  Ｊ−１５０ＥＰ  シリンダー温度：２００℃  金型温度：８０℃）にて成形品（１５０ｍｍ×１２０ｍｍ×３ｍｍ）を成形した。
発色性；ＪＩＳ-Ｚ８７２９に準拠した色相測定により成形品の明度（Ｌ＊）を測定し発色性の尺度とした。
分光光度計：（株）村上色彩研究所社製  ＣＭＳ−３５ＳＰ
【００４８】
耐傷付き性
往復磨耗試験機（新東科学株式会社製、製品名  トライボギア  ＴＹＰＥ：３０Ｓ）を用い、先端部が直径２７ｍｍの圧子にかなきん３号の綿布をセットし、１Ｋｇ一定荷重下で、成形品表面を５０往復（速度６００ｍｍ／分）摩擦した。
試験後、目視にて成形品の表面の傷を確認し、下記の判定により耐傷付き性の評価を行った。
傷が全く見られない：◎
傷がほとんど見られない：○
傷がかすかに見られる：△
傷が明確に見られる：×
これらの結果を表１および表２に示す。
【００４９】
金型汚染性
縦１５０ｍｍ、横１５０ｍｍ、厚さ３ｍｍの平板試験片を日本製鋼所製Ｊ−１５０ＥＰを用いシリンダー設定温度２４０℃、金型温度５０℃、成形サイクル３０秒にて１０００ショット射出成形後、下記の判定により金型汚染性の評価を行った。
金型表面に変化が見られない；○
金型表面に曇りが見られる；
△
金型表面が極めて汚れ、成形品の外観が悪い；×
これらの測定結果を表１および表２に示す。
【００５０】
得られた着色ペレットよりＩＳＯ試験方法２９４に準拠して各種試験片を成形して各種試験片を作製し、耐衝撃性を測定した。
耐衝撃性：ＩＳＯ１７９に準拠し、４ｍｍ厚みで、ノッチ付きシャルピー衝撃値を測定した。単位：ｋＪ／ｍ２
流動性：ＩＳＯ１１３３に準拠してメルトボリュームフローレイトを測定した。単位；ｃｍ３／１０分
これらの測定結果を表１および表２に示す。
【００５１】
【表１】
0005519336.tif 000002
【００５２】
【表２】
0005519336.tif 000003
【００５３】
表１に示すように、本発明の熱可塑性樹脂組成物は、物性バランスや発色性に優れるだけでなく、耐傷付き性および金型汚染性に優れることが分かる。特に、グラフト共重合体（Ｂ）としてアクリル酸エステル系単量体を用いた場合は、物性バランスだけでなく耐傷付き性が特に優れる結果となる。
【００５４】
表２に示すように、特定構造を持つシリコーン化合物を用いていない比較例１は耐傷付き性に劣る。また、シリコーンオイルを用いた比較例５では耐傷付き性は良いが、シリコーンオイルがブリードアウトして成形時に金型汚染を引き起こしてしまった。シリコーンポリマーとＡＢＳをブレンドして得られた（グラフト重合されていない）シリコーン化合物を用いた比較例６では、耐傷付き性や物性バランスは良いが、発色性と金型汚染性が劣った。アクリル系樹脂（Ａ）の使用量が少ない比較例２は発色性と耐傷付き性に劣り、使用量が多い比較例３は耐衝撃性に劣った。グラフト共重合体（Ｂ）の使用量が多い比較例４は耐傷付き性と流動性に劣った。
【産業上の利用可能性】
【００５５】
本発明の熱可塑性樹脂組成物は、上記の優れた特性を活かして、電気・電子機器分野、ＯＡ機器分野など、広範な分野で利用することができる。特に優れた物性バランスと発色性、耐傷付き性を両立させる用途に好適である。